(57)【要約】【課題】  難燃性、耐熱性、耐寒性、柔軟性に優れる難燃性芳香族アミドブロック共重合体樹脂組成物及びそれよりなる成形体を提供する。【解決手段】  下記一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位からなる芳香族アミドブロック共重合体１００重量部に対し、難燃剤０．１〜５００重量部よりなることを特徴とする難燃性芳香族アミドブロック共重合体樹脂組成物及びそれよりなる成形体。【化１】2006070087.tif 000008【選択図】  選択図なし。【特許請求の範囲】
【請求項１】
下記一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位からなる芳香族アミドブロック共重合体１００重量部に対し、難燃剤０．１〜５００重量部よりなることを特徴とする難燃性芳香族アミドブロック共重合体樹脂組成物。
【化１】
2006070087.tif 000007
（ここで、Ｒ１およびＲ２は、それぞれ独立して炭素数１〜２０の二価のオキシアルキレン基、アルキレンカルバモイル基、またはアリーレンカルバモイル基を示す。）
【請求項２】
芳香族アミドブロック共重合体が、上記一般式（１）で示される芳香族アミド単位と、ポリエステルからなることを特徴とする請求項１に記載の難燃性芳香族アミドブロック共重合体樹脂組成物。
【請求項３】
芳香族アミドブロック共重合体が、上記一般式（１）で示される芳香族アミド単位と、ポリ（ε−カプロラクトン）からなることを特徴とする請求項１または２に記載の難燃性芳香族アミドブロック共重合体樹脂組成物。
【請求項４】
難燃剤が、塩素系難燃剤、リン系難燃剤、臭素系難燃剤、窒素系難燃剤、無機系難燃剤、シリコーン系難燃剤、フッ素系難燃剤よりなる群から選ばれる１種以上の難燃剤であることを特徴とする請求項１〜３のいずれかに記載の難燃性芳香族アミドブロック共重合体樹脂組成物。
【請求項５】
難燃剤が、三酸化アンチモン、水酸化マグネシウム、デカブロモジフェニルエーテル、縮合リン酸エステル、ハロゲン化リン酸エステル、塩素化ポリエチレン、ポリリン酸メラミン、メラミンシアヌレート、ポリテトラフルオロエチレン、シリコンパウダーよりなる群から選ばれる１種以上の難燃剤であることを特徴とする請求項１〜４のいずれかに記載の難燃性芳香族アミドブロック共重合体樹脂組成物。
【請求項６】
請求項１〜５のいずれかに記載の難燃性芳香族アミドブロック共重合体樹脂組成物よりなる成形体。
【発明の詳細な説明】
【技術分野】
【０００１】
本発明は難燃性、耐熱性、耐寒性、柔軟性に優れる難燃性芳香族アミドブロック共重合体樹脂組成物及びそれよりなる成形体に関するものである。
【背景技術】
【０００２】
電子機器や、ＦＡ機器等は近年高性能化が進み、様々な環境で使用され、耐熱性、耐寒性、耐油性、柔軟性、耐摩耗性等に加え難燃性の要求特性が近年益々厳しくなっている。
【０００３】
この様な状況下、ポリエステル系熱可塑性エラストマー、ポリウレタン系熱可塑性エラストマー等の熱可塑性エラストマーは、引張り強度、耐油性、耐熱性等に優れた材料であることから種々の成形体として使用されている。
【０００４】
その際に、これら熱可塑性エラストマーが難燃性を必要とする分野においては、難燃剤を添加し難燃性を付与し使用されている。例えば、ポリエステル系熱可塑性エラストマーに特定の難燃剤を添加した難燃性ポリエステル系熱可塑性エラストマー組成物にて被覆された耐熱難燃性絶縁ケーブル（例えば、特許文献１参照。）や光ファイバ心線（例えば、特許文献２参照。）が提案されている。
【０００５】
【特許文献１】特開平６−１０７９１９号公報
【特許文献２】特開２００３−３０６３５０号公報
【発明の開示】
【発明が解決しようとする課題】
【０００６】
しかしながら、特許文献１、２に提案の難燃性ポリエステル系熱可塑性エラストマーにて被覆された絶縁ケーブルや光ファイバ心線は、耐熱性はある程度高いものの環境温度に対する性能の変化が大きく、例えば得られた絶縁ケーブルや光ファイバ心線は環境温度により柔軟性が変わってしまうと言う問題、及び耐寒性が良くないと言う問題を有していた。
【０００７】
一般に熱可塑性エラストマーを単独で難燃性が必要な分野に用いる場合、難燃性に劣り難燃剤の添加が必要である。そこで、熱可塑性エラストマーの特性である引張り強度、耐油性、耐熱性等を保持し、かつ難燃性に優れた熱可塑性エラストマー樹脂組成物が望まれていた。
【課題を解決するための手段】
【０００８】
本発明者らは、上記課題を達成するため鋭意検討した結果、ハードセグメントに特定の芳香族アミド単位を用いた芳香族アミドブロック共重合体及び難燃剤からなる難燃性芳香族アミドブロック共重合体樹脂組成物が難燃性、耐熱性、耐寒性、柔軟性に優れることを見出し、本発明を完成するに至った。
【０００９】
すなわち、本発明は、下記一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位からなる芳香族アミドブロック共重合体１００重量部に対し、難燃剤０．１〜５００重量部よりなることを特徴とする難燃性芳香族アミドブロック共重合体樹脂組成物及びそれよりなる成形体に関するものである。
【００１０】
【化１】
2006070087.tif 000002
（ここで、Ｒ１およびＲ２は、それぞれ独立して炭素数１〜２０の二価のオキシアルキレン基、アルキレンカルバモイル基、またはアリーレンカルバモイル基を示す。）
以下に本発明を詳細に説明する。
【００１１】
本発明の難燃性芳香族アミドブロック共重合体樹脂組成物は、上記一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位からなる芳香族アミドブロック共重合体と難燃剤よりなる樹脂組成物である。
【００１２】
ここで、本発明の難燃性芳香族アミドブロック共重合体樹脂組成物に用いる芳香族アミドブロック共重合体を構成する一般式（１）で示される芳香族アミド単位中のＲ１およびＲ２は、それぞれ独立して炭素数１〜２０の二価のオキシアルキレン基、アルキレンカルバモイル基、またはアリーレンカルバモイル基であり、Ｒ１、Ｒ２はそれぞれ同一でも異なっていてもよく、また直鎖状又は分岐状であってもよい。
【００１３】
該オキシアルキレン基としては、例えばオキシエチレン基、オキシトリメチレン基、オキシテトラメチレン基、オキシペンタメチレン基、オキシヘキサメチレン基等の無置換オキシアルキレン基またはこれらにメチル基、エチル基等のアルキル置換基もしくはフェニル基等のアリール置換基が１個以上結合したものが挙げられる。さらには、上記の無置換オキシアルキレン基単位やアルキルまたはアリール置換オキシアルキレン基単位が任意に２個以上結合したものであっても良く、これらの１種または２種以上が使用される。中でも、オキシエチレン基、オキシプロピレン基が好ましい。なお、これらオキシアルキレン基中の酸素は、一般式（１）において直接ベンゼン環に結合することが好ましい。
【００１４】
該アルキレンカルバモイル基としては、例えばメチレンカルバモイル基、エチレンカルバモイル基、トリメチレンカルバモイル基、テトラメチレンカルバモイル基、ペンタメチレンカルバモイル基、２，２−ジメチルトリメチレンカルバモイル基、ネオペンチルカルバモイル基、ヘキサメチレンカルバモイル基、３−メチルペンタメチレンカルバモイル基、２−メチルヘプタメチレンカルバモイル基、ヘプタメチレンカルバモイル基、オクタメチレンカルバモイル基、ノナメチレンカルバモイル基、デカメチレンカルバモイル基、１，４−シクロヘキシレンカルバモイル基等を挙げることができ、これらの１種または２種以上が使用される。中でもエチレンカルバモイル基が好ましい。
【００１５】
該アリーレンカルバモイル基としては、例えば２−ベンジルカルバモイル基、３−ベンジルカルバモイル基、４−ベンジルカルバモイル基、１，２−フェニレンカルバモイル基、１，３−フェニレンカルバモイル基、１，４−フェニレンカルバモイル基等を挙げることができ、これらの１種または２種以上が使用される。
【００１６】
本発明の難燃性芳香族アミドブロック共重合体樹脂組成物に用いる芳香族アミドブロック共重合体を構成するポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位とは、公知のものであれば特に制限はない。
【００１７】
該ポリエステルは、例えばジカルボン酸あるいはジカルボン酸無水物と短鎖ポリオールを縮合重合することによって得ることができる。該ジカルボン酸あるいはジカルボン酸無水物成分としては、例えばコハク酸、グルタル酸、アジピン酸、アゼライン酸、セバシン酸、ドデカン酸、フタル酸、イソフタル酸、テトラヒドロ無水フタル酸、ヘキサヒドロ無水フタル酸、無水マレイン酸、フマル酸、イタコン酸等が挙げられ、これらの１種または２種以上が使用される。一方、該短鎖ポリオール成分としては、例えば脂肪族、脂環式、芳香族、置換脂肪族または複素環式のジヒドロキシ化合物；トリヒドロキシ化合物；テトラヒドロキシ化合物等を挙げることでき、具体的な短鎖ポリオール成分としては、例えば１，２−エタンジオール、１，３−プロパンジオール、１，４−ブタンジオール、ブテンジオール、３−メチル−１，５−ペンタンジオール、１，６−ヘキサンジオール、１，１０−デカメチレンジオール、２，５−ジメチル−２，５−ヘキサンジオール、ネオペンチルグリコール、ジエチレングリコール、１，４−シクロヘキサンジメタノール、２−メチル−１，８−オクタンジオール、１，９−ノナンジオール、ビス（β−ヒドロキシエトキシ）ベンゼン、ｐ−キシレンジオール、ジヒドロキシエチルテトラヒドロフタレート、トリメチロールプロパン、グリセリン、２−メチルプロパン−１，２，３−トリオール、１，２，６−ヘキサントリオール等が挙げられ、これらの１種または２種以上が使用される。
【００１８】
該ポリエステルを得る別の方法として、例えばβ−プロピオラクトン、ピバロラクトン、δ−バレロラクトン、β−メチル−δ−バレロラクトン、ε−カプロラクトン、メチル−ε−カプロラクトン、ジメチル−ε−カプロラクトン、トリメチル−ε−カプロラクトン等のラクトン化合物の１種または２種以上をヒドロキシ化合物と共に反応せしめる方法によることも可能である。
【００１９】
該脂肪族ポリ（オキシアルキレン）としては、例えばポリ（オキシエチレン）、ポリ（オキシプロピレン）、ポリ（オキシテトラメチレン）、ポリ（オキシヘキサメチレン）、エチレンオキシドとプロピレンオキシドの共重合体、エチレンオキシドとテトラヒドロフランの共重合体、ポリ（プロピレンオキシド）のエチレンオキシド付加重合体などが挙げられ、これらの１種または２種以上が使用される。
【００２０】
該ポリカーボネートとしては、例えばヒドロキシ化合物の１種または２種以上と、ジアリルカーボネート、ジアルキルカーボネート、エチレンカーボネート等のカーボネート化合物とのエステル交換法によって得られたものが挙げられ、具体的なカーボネート化合物としては、例えばポリ（１，６−ヘキサメチレンカーボネート）、ポリ（２，２’−ビス（４−ヒドロキシヘキシル）プロピレンカーボネート）等が挙げられる。また、ポリカーボネートを得る他の方法としては、いわゆるホスゲン法によっても得ることもできる。
【００２１】
また該ポリジエンとしては、例えばポリブタジエン、ポリイソプレン等が挙げられる。
【００２２】
該ポリオレフィンとしては、例えばポリジエンを水素添加したポリオレフィン；エチレン、プロピレン、イソブチレン等のオレフィン類の単独重合体；ランダム共重合体；交互共重合体；ブロック共重合体等が挙げられる。
【００２３】
該ポリオルガノシロキサンとしては、例えばポリ（ジメチルシロキサン）、ポリ（ジフェニルシロキサン）、ポリ（メチルフェニルシロキサン）等が挙げられる。
【００２４】
その中でも、耐熱性に優れた難燃性芳香族アミドブロック共重合体樹脂組成物が得られることから、芳香族アミドブロック共重合体が、一般式（１）で示される芳香族アミド単位とポリエステルからなることが好ましく、特に一般式（１）で示される芳香族アミド単位とポリ（ε−カプロラクトン）からなることが好ましい。
【００２５】
本発明の難燃性芳香族アミドブロック共重合体樹脂組成物で用いられる芳香族アミドブロック共重合体は、一般式（１）で示される芳香族アミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位が直接結合していても、他の化合物残基を含有していても良い。他の化合物残基としては、例えば二官能性ハライド化合物、二官能性イソシアネート化合物、二官能性カーボネート化合物、二官能性エステル化合物、二官能性アシルラクタム化合物、二官能性エポキシ化合物、二官能性テトラカルボン酸無水物等から誘導される化合物残基が挙げられ、これらの１種または２種以上を含有していても良い。
【００２６】
二官能性ハライド化合物から誘導される化合物残基としては、例えば、シュウ酸ジクロライド、マロン酸ジクロライド、コハク酸ジクロライド、グルタル酸ジクロライド、アジピン酸ジクロライド、ピメリン酸ジクロライド、スベリン酸ジクロライド、アゼライン酸ジクロライド、セバシン酸ジクロライド、ドデカン酸ジクロライド、テレフタル酸ジクロライド、イソフタル酸ジクロライド、フタル酸ジクロライド等の二官能性酸クロライドから誘導される化合物残基；シュウ酸ジブロマイド、マロン酸ジブロマイド、コハク酸ジブロマイド、グルタル酸ジブロマイド、アジピン酸ジブロマイド、ピメリン酸ジブロマイド、スベリン酸ジブロマイド、アゼライン酸ジブロマイド、セバシン酸ジブロマイド、ドデカン酸ジブロマイド、テレフタル酸ジブロマイド、イソフタル酸ジブロマイド、フタル酸ジブロマイド等の二官能性酸ブロマイドから誘導される化合物残基等を挙げることができる。
【００２７】
二官能性イソシアネート化合物から誘導される化合物残基としては、例えば、ジフェニルメタン−４，４’−ジイソシアネート、トルエンジイソシアネート、フェニレンジイソシアネート、キシレンジイソシアネート、キシリレンジイソシアネート、テトラメチルキシレンジイソシアネート、ヘキサメチレンジイソシアネート、イソホロンジイソシアネート、ナフタレンジイソシアネート、２，２，４−トリメチルヘキサメチレンジイソシアネート、２，４，４−トリメチルヘキサメチレンジイソシネート、ダイマー酸ジイソシアネート、ジシクロヘキシルメタンジイソシアネート、メチルシクロヘキサンジイソシアネート、ノルボルネンジイソシアネート等から誘導される化合物残基が挙げられ、これらは単独で用いてもよいし、２種以上併用してもよい。その中でも、ジフェニルメタン−４，４’−ジイソシアネート、トルエンジイソシアネート、ヘキサメチレンジイソシアネート、ジシクロヘキシルメタンジイソシアネート、イソホロンジイソシアネート等から誘導される化合物残基が好ましく用いられる。
【００２８】
二官能性カーボネート化合物から誘導される化合物残基としては、例えば、ジメチルカーボネート、ジエチルカーボネート、ジプロピルカーボネート、ジブチルカーボネート、ジフェニルカーボネート等から誘導される化合物残基が挙げられ、その中でも特に反応性に優れ、効率よく難燃性芳香族アミドブロック共重合体樹脂組成物を構成する芳香族アミドブロック共重合体が得られることから、ジメチルカーボネート、ジフェニルカーボネート等から誘導される化合物残基が好ましい。
【００２９】
二官能性エステル化合物から誘導される化合物残基としては、例えば、テレフタル酸ジフェニル、イソフタル酸ジフェニル、フタル酸ジフェニル、２，６−ナフタレンジカルボン酸ジフェニル、２，７−ナフタレンジカルボン酸ジフェニル、４，４−ビフェニルジカルボン酸ジフェニル、テレフタル酸ジメチル、イソフタル酸ジメチル、フタル酸ジメチル、２，６−ナフタレンジカルボン酸ジメチル、２，７−ナフタレンジカルボン酸ジメチル、４，４−ビフェニルジカルボン酸ジメチル、テレフタル酸ジエチル、イソフタル酸ジエチル、フタル酸ジエチル、２，６−ナフタレンジカルボン酸ジエチル、２，７−ナフタレンジカルボン酸ジエチル、４，４−ビフェニルジカルボン酸ジエチル等から誘導される化合物残基が挙げられ、その中でも特に反応性に優れ、効率よく難燃性芳香族アミドブロック共重合体樹脂組成物を構成する芳香族アミドブロック共重合体が得られることから、テレフタル酸ジフェニル、テレフタル酸ジメチル、イソフタル酸ジフェニル、イソフタル酸ジメチル等から誘導される化合物残基が好ましい。
【００３０】
二官能性アシルラクタム化合物から誘導される化合物残基としては、例えば、テレフタロイルビス（ε−カプロラクタム）、イソフタロイルビス（ε−カプロラクタム）、アジポイルビス（ε−カプロラクタム）、スクシニルビス（ε−カプロラクタム）等から誘導される化合物残基が挙げられる。中でも特に反応性に優れ、効率よく難燃性芳香族アミドブロック共重合体樹脂組成物を構成する芳香族アミドブロック共重合体が得られることから、テレフタロイルビス（ε−カプロラクタム）から誘導される化合物残基が好ましい。
【００３１】
二官能性エポキシ化合物から誘導される化合物残基としては、例えば、テレフタル酸ジグリシジルエステル、イソフタル酸ジグリシジルエステル、フタル酸ジグリシジルエステル等の芳香族ジカルボン酸ジグリシジルエステルから誘導される化合物残基；ｐ−フェニレンジグリシジルエーテル等の芳香族ジグリシジルエーテルから誘導される化合物残基；ジエチレングリコールジグリシジルエステル等の脂肪族ジカルボン酸ジグリシジルエステルから誘導される化合物残基；ジエチレングリコールジグリシジルエーテル等の脂肪族ジカルボン酸ジグリシジルエーテルから誘導される化合物残基等が挙げられる。
【００３２】
二官能性芳香族テトラカルボン酸無水物から誘導される化合物残基としては、例えば、ピロメリット酸二無水物、１，４，５，８−ナフタレンテトラカルボン酸二無水物、３，３’，４，４’−ベンゾフェノンテトラカルボン酸二無水物、３，３’，４，４’−ビフェニルテトラカルボン酸二無水物等から誘導される化合物残基が挙げられる。
【００３３】
本発明の難燃性芳香族アミドブロック共重合体樹脂組成物が柔軟で伸縮性に優れることから、ポリエステル、脂肪族ポリ（オキシアルキレン）、ポリカーボネート、ポリオレフィン、ポリオルガノシロキサン、ポリジエンまたはこれらの共重合体よりなる群から選ばれる単位の数平均分子量は２００〜１００００の範囲であることが好ましく、特に３００〜５０００の範囲であることが好ましい。
【００３４】
また、本発明の難燃性芳香族アミドブロック共重合体樹脂組成物を構成する芳香族アミドブロック共重合体における芳香族アミド単位の含有量は特に制限はなく、柔軟性、耐熱性、耐寒性に優れた難燃性芳香族アミドブロック共重合体樹脂組成物が得られることから、芳香族アミド単位の含有量は５〜９５重量％の範囲であることが好ましく、特に５〜５０重量％の範囲であることが好ましく、さらに１５〜４５重量％であることが好ましい。
【００３５】
本発明の難燃性芳香族アミドブロック共重合体樹脂組成物を構成する芳香族アミドブロック共重合体は、ゲル・パーミエーション・クロマトグラフィー（以下、ＧＰＣと記す。）で測定した標準ポリスチレン換算の数平均分子量が１００００〜１００００００であることが好ましく、特に３００００〜５０００００であることが好ましい。また、該芳香族アミドブロック共重合体は、硬さがタイプＡデュロメータ硬さ（ＪＩＳ  Ｋ６２５３：１９９７年）が６０〜９９であることが好ましく、特に６５〜９８であることが好ましい。
【００３６】
本発明の難燃性芳香族アミドブロック共重合体樹脂組成物を構成する芳香族アミドブロック共重合体の製造方法としては、一般式（１）で示されるアミド単位と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位からなる芳香族アミドブロック共重合体を製造することが可能な限りにおいていかなる方法を用いてもよく、例えば一般式（１）で示されるアミド単位からなる化合物と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位とを、直接反応させる方法；一般式（１）で示されるアミド単位からなる化合物と、ポリエステル、脂肪族ポリ（オキシアルキレン）、ポリカーボネート、ポリオレフィン、ポリオルガノシロキサン、ポリジエンまたはこれらの共重合体よりなる群から選ばれる１種以上の単位とを反応させる際に、二官能性ハライド化合物、二官能性イソシアネート化合物、二官能性カーボネート化合物、二官能性エステル化合物、二官能性アシルラクタム化合物、二官能性エポキシ化合物、二官能性テトラカルボン酸無水物等よりなる群から選ばれる１種以上の単位存在下に反応させる方法；等が挙げられる。その際の重合方法としては、例えば溶液重合法、溶融重合法、界面重合法、固相重合法等が挙げられ、これらを組み合わせて製造してもよい。その中でも容易に分子量を増大させた芳香族アミドブロック共重合体が得られることから、溶液重合法を行った後に溶融縮合を行うことが好ましい。
【００３７】
本発明の難燃性芳香族アミドブロック共重合体樹脂組成物を構成する難燃剤としては、難燃効果を発揮するものであれば特に制限は無く公知のものを使用でき、その中でも効率よく難燃性芳香族アミドブロック共重合体樹脂組成物に難燃性を付与できることから、塩素系難燃剤、リン系難燃剤、臭素系難燃剤、窒素系難燃剤、無機系難燃剤、シリコーン系難燃剤、フッ素系難燃剤よりなる群から選ばれる１種以上の難燃剤であることが好ましい。
【００３８】
塩素系難燃剤としては、例えば塩素化パラフィン、パークロロシクロデカン、パークロロシクロペンタデカン、無水クロレンド酸、クロレンド酸、塩素化ポリエチレン等が挙げられ、これらの１種又は２種以上が使用できる。
【００３９】
リン系難燃剤としては、例えばトリクレジルホスフェート、トリフェニルホスフェート、クレジルジフェニルホスフェート、トリキシレニルホスフェート、クレジルジ２，６−キシレニルホスフェート、トリキシリルホスフェート、トリフェニルホスフェート、レゾシノールビス（ジフェニル）ホスフェート、レゾルシノールジフェニルホスフェート等の芳香族ホスフェート；芳香族ホスフェートの縮合物；２−エチルヘキシルジフェニルホスフェート、イソデシルジフェニルホスフェート等のアルキルアリールホスフェート；トリメチルホスフェート、トリエチルホスフェート、ジメチルメチルホスフォネート、ジエチルエチルホスフォネート等の脂肪族ホスフェート；脂肪族ホスフェートの縮合物；ホスフォリネート等のホスフェート；トリス（クロロエチル）ホスフェート、トリス（クロロエチル）ホスフェート、トリス（クロロプロピル）ホスフェート、トリス（ジクロロプロピル）ホスフェート、トリス（ジブロモフェニル）ホスフェート、トリス（トリブロモフェニル）ホスフェート、トリス（トリブロモネオペンチル）ホスフェート、トリス（２−クロロエチレン）ホスフェート、トリス（１，３−ジクロロ−２−プロピル）ホスフェート、トリス（２，４−ジブロモフェニル）ホスフェート、テトラキス−（２−クロロエチル）エチレンジホスフェート等の含ハロゲンホスフェート；含ハロゲンホスフェートの縮合物；縮合型ポリホスフォネート；テトラキスヒドロキシメチルホスホニウムサルフェート；赤リン；ポリリン酸アンモニウム；ポリリン酸アンモニウム・アミドポリクロロホスフェート；ビニルホスフェートオリゴマー；ビニルホスフォネートオリゴマー；テトラフェニル−ｍ−フェニレンジホスフェート；アミドホスファゼン；ホスフィンオキサイド等が挙げられ、これらの１種又は２種以上が使用できる。
【００４０】
臭素系難燃剤としては、例えばデカブロモジフェニルエーテル、トリブロモフェニルアリルエーテル、オクタブロモジフェニルエーテル、テトラブロモ無水フタル酸、テトラブロモビスフェノールＡ（以下、ＴＢＡと略す。）、ＴＢＡ−カーボネートオリゴマー、ＴＢＡ−ビス（２，３−ジブロモプロピルエーテル）、ＴＢＡ−エトキシレート、ヘキサブロモシクロドデカン、トリブロモフェノール、ジブロモフェノール、ビス（トリブロモフェノキシ）エタン、ヘキサブロモベンゼン、トリブロモスチレン、ペンタブロモスチレン、トリブロモフェニルマレイミド、トリブロモネオペンチルアルコール、ジブロモネオペンチルアルコール、ポリジブロモフェニレンオキサイド、キサブロモシクロドデカン、ポリ（ペンタブロモベンジル）アクリレート、臭素化ポリスチレン、臭素化エポキシオリゴマー、ビオメソブロモフェノキシエタン、臭素化アセナフチレン、ＴＢＡ−エポキシオリゴマー、ＴＢＡ−エポキシポリマー、ペンタブロモベンジルアクリレート、テトラブロモグリシジルエーテル、ＴＢＡ−グリシジルエーテル、エチレンビステトラブロモフタルイミド、バイロチェック、ＴＢＡ−ビスヒドロキシエチルエーテル、テトラブロモビスフェノールＳ−ビスヒドロキシエチルエーテル、ＴＢＡ−ビス（ジブロモプロピル）、ビス（ジブロモプロピル）テトラブロモビスフェノールＳ、トリス（ジブロモプロピル）・イソシアヌレート、トリス（トリブロモネオペンチル）・ホスフェート、ビス（ペンタブロモフェニル）エタン、トリス（トリブロモフェノキシ）トリアジン、ポリブロモフェニルインダン、臭素化フェノキシ樹脂、臭素化フェニレノキサイドオリゴマー、エチレンビス（ポリブロモフェニールエーテル）、臭素化芳香族トリアジン等が挙げられ、これらの１種又は２種以上が使用できる。
【００４１】
無機系難燃剤としては、例えば水酸化アルミニウム、水酸化カルシウム、水酸化マグネシウム、炭酸マグネシウム、三酸化アンチモン、四酸化アンチモン、五酸化アンチモン、アンチモン酸ソーダ；スルファミン酸グアニジン、リン酸グアニジン、リン酸グアニル尿素、リン酸メラミン等のグアニジン塩；ホウ酸亜鉛、ホウ酸アンモン、ホウ酸、アンモニウムアルミニウムハイドロオキシカーボネート、モリブデン酸アンモン、モリブデン酸化物、酸化モリブデン、ベンゾイルフェロセン、フェロセン；酸化スズ、水和スズ化合物、スズ酸亜鉛等のスズ化合物；芳香族スルフェンアシド、アセチルアセトン、サリチルアルデヒド、８−ヒドロキシノリン、ジメチルグリオキシモの金属塩等の無機錯体；リン−窒素化合物、カルシウム−アルミネート水和物、カルシウム−アルミニウム−シリケート、ジルコニウム化合物、ドーソナイト；脂肪族スルホン酸塩、芳香族スルホン酸塩、芳香族スルホンアミド塩、スルフイミド塩、イミドジリン酸テトラエステル塩、フッ素化脂肪族スルホン酸塩等のアルカリ・アルカリ土類金属塩等が挙げられ、これらの１種又は２種以上が使用できる。
【００４２】
シリコーン系難燃剤としては、例えばポリ（ジメチルシロキサン）、ポリ（ジフェニルシロキサン）、ポリ（メチルフェニルシロキサン）等のポリオルガノシロキサン；エポキシ変性ポリオルガノシロキサン、メタクリル基変性ポリオルガノシロキサン、アミノ基変性ポリオルガノシロキサン；等のシリコンオイル、シリコン樹脂、シリコンゴム、シリコンパウダー等が挙げられ、これらの１種又は２種以上が使用できる。
【００４３】
窒素系難燃剤としては、例えばメラミン、シアヌール酸、メラミンシアヌレート、メラミンフォスフェート等のトリアジン化合物；ポリリン酸メラミン；硫酸メラミン；尿素；イソシアヌレート等が挙げられ、これらの１種又は２種以上が使用できる。
【００４４】
フッ素系難燃剤としては、例えばフッ素系金属塩、ポリテトラフロロエチレン、テトラフロロエチレンとヘキサフロロプロピレンの共重合体、フッ素系フタルイミド等が挙げられ、これらの１種又は２種以上が使用できる。
【００４５】
該難燃剤の配合量は難燃性芳香族アミドブロック共重合体樹脂組成物に用いられる芳香族アミドブロック共重合体１００重量部に対し、０．１〜５００重量部であり、好ましくは３〜３５０重量部、特に好ましくは５〜２５０重量部である。難燃剤が０．１重量部未満では難燃性芳香族アミドブロック共重合体樹脂組成物の難燃性が得られず、５００重量部を超えると難燃性芳香族アミドブロック共重合体樹脂組成物の機械特性が低下することがある。
【００４６】
また本発明の難燃性芳香族アミドブロック共重合体樹脂組成物には、耐熱性、特に耐熱変色性を向上させるため安定剤を添加してもよく、該安定剤としては、例えばリン酸、亜リン酸、次亜リン酸誘導体；フェニルホスホン酸、フェニルホスフィン酸、ジフェニルホスホン酸、ポリホスホネート、ジアルキルペンタエリスリトールジホスファイト、ジアルキルビスフェノールＡジホスファイト等のリン化合物；ヒンダードフェノール系化合物；ヒドロキシジオキサホスフェピン系化合物；ヒドロキシアクリレート系化合物；チオエーテル系、ジチオ酸塩系、メルカプトベンズイミダゾール系、チオカルバニリド系、チオジプロピオン酸エステルなどの硫黄含有化合物；スズマレート、ジブチルスズモノオキシドなどのスズ系化合物；ラクトン系化合物；ヒドロキシルアミン系化合物；ビタミンＥ系化合物；アリルアミン系化合物；アミン−ケトン系化合物；芳香族第二級アミン系化合物；モノフェノール系化合物；ビスフェノール系化合物；ポリフェノール系化合物；ベンツイミダゾール系化合物；ジチオカルバミン酸系化合物；チオウレア系化合物；有機チオ酸系化合物等が挙げられ、該安定剤の添加量は特に制限なく、難燃性芳香族アミドブロック共重合体樹脂組成物に用いられる芳香族アミドブロック共重合体１００重量部に対し、０．０００１〜１０重量部が好ましく用いられる。
【００４７】
さらに本発明の難燃性芳香族アミドブロック共重合体樹脂組成物には、成形加工性を向上させる目的で、例えばステアリン酸カルシウム、ステアリン酸亜鉛、ステアリン酸バリウム、ラウリン酸亜鉛等の金属石鹸類；ステアリン酸エステル；シリコンオイル；ワックス類；エチレンビスステアリルアミドなどの滑剤を添加することもできる。これらの添加量は特に制限はなく、難燃性芳香族アミドブロック共重合体樹脂組成物に用いられる芳香族アミドブロック共重合体１００重量部に対し、０．０５〜５重量部が好ましく用いられる。
【００４８】
また本発明の難燃性芳香族アミドブロック共重合体樹脂組成物には、例えば染料；有機顔料あるいは無機顔料；無機補強剤；可塑剤；ヒンダードアミン系化合物、ベンゾエート系化合物等の光安定剤；ベンゾトリアゾール系化合物、トリアジン系化合物、ベンゾフェノン系化合物、フェニルサィシレート系化合物、フェニルアクリレート系化合物等の紫外線吸収剤；発泡剤；帯電防止剤；導電剤；結晶核剤；可塑剤；離型剤；カルボジイミド等の加水分解防止剤；等の公知の添加剤を加えることができる。
【００４９】
本発明の難燃性芳香族アミドブロック共重合体樹脂組成物は芳香族アミドブロック共重合体と難燃剤を混合することにより得られ、混合方法としては例えば溶液混合、溶融混合等の方法により行われる。
【００５０】
溶融混合には、例えばバンバリーミキサー（ファレル社製）、加圧ニーダー（（株）森山製作所製）、インターナルミキサー（栗本鉄工所製）、インテンシブミキサー（日本ロール製造（株）製）等の機械加圧式混練機；ロール成形機、単軸押出し機、二軸押出し機等の押出し成形機；等のプラスチックまたはゴムの加工に使用される混練成形機が使用できる。加熱溶融混合する際の温度は１２０〜３００℃が好ましく、特に好ましくは１５０〜２７０℃である。
【００５１】
本発明の難燃性芳香族アミドブロック共重合体樹脂組成物よりなる成形体とは、例えばケーブル用被覆体、シート・フィルム、中空成形体、糸等が挙げられる。
【００５２】
本発明の難燃性芳香族アミドブロック共重合体樹脂組成物よりなるケーブル用被覆体とは、コア材と被覆体からなるケーブルにおいて、本発明の難燃性芳香族アミドブロック共重合体樹脂組成物を、コア材を被覆する被覆体とし用いたものである。該コア材としては一般的にケーブルのコア材として用いられるものであれば、長さ、太さに特に制限はなく、例えば電線、光ファイバ等を挙げることができ、より具体的には、例えば銅線、銅合金線、アルミニウム線、アルミニウム合金線、白金線等の電線；石英ガラスファイバ、多成分ガラスファイバ、プラスチッククラッドシリカファイバ、プラスチックファイバ等の光ファイバ等を挙げることができる。
【００５３】
また、本発明の難燃性芳香族アミドブロック共重合体樹脂組成物による被覆が行われていれば、その被覆の構成に特に制限はなく、コア材と被覆体である難燃性芳香族アミドブロック共重合体樹脂組成物との間に、例えばフッ化ビニリデン、トリフルオロエチレン、クロロトリフルオロエチレン、テトラフルオロエチレン、ヘキサフルオロプロペン等の単量体よりなる単独重合体又は共重合体；ポリオレフィン系熱可塑性エラストマー；ポリスチレン系熱可塑性エラストマー；ポリエステル系熱可塑性エラストマー；ポリウレタン系熱可塑性エラストマー；ポリアミド系熱可塑性エラストマー；ポリオルガノシロキサン；ポリオレフィン；ポリエチレン；エチレン−酢酸ビニル共重合体；ポリ塩化ビニル系重合体等の中間層により被覆されていても構わない。
【００５４】
該ケーブル用被覆体の製造方法としては、ケーブル用被覆体を製造することが可能である限りにおいて如何なる制限を受けることはなく、公知の方法により製造することができ、例えば押出し成形、射出成形、圧縮成形等の溶融成形法により製造することができる。
【００５５】
溶融成形法によりケーブル用被覆体を製造する際の成形温度としては、ケーブル用被覆体の製造が可能である限り如何なる温度でもよく、その中でも生産効率よく、外観にも優れるケーブル用被覆体が製造可能であることから１５０℃以上３５０℃以下であることが好ましく、特に２００℃以上３００℃以下であることが好ましい。
【００５６】
また、本発明の難燃性芳香族アミドブロック共重合体樹脂組成物よりなるケーブル用被覆体は、耐熱性を向上させるために難燃性芳香族アミドブロック共重合体樹脂組成物を、必要に応じて架橋しても良い。架橋する方法としては、例えば電子線、加速電子線、γ線、Ｘ線、α線、紫外線等を照射する方法が挙げられ、その中でも加速電子線を照射する方法が好ましい。また、例えば予め難燃性芳香族アミドブロック共重合体樹脂組成物に有機過酸化物等を配合し、成形後に加熱処理する化学架橋する方法も挙げられる。
【００５７】
本発明の難燃性芳香族アミドブロック共重合体樹脂組成物よりなるケーブル用被覆体は、必要に応じて弾性回復性や熱収縮特性を向上させるため熱処理することができる。熱処理はケーブル用被覆体が融着しない温度範囲であれば特に制限はなく、温度は５０℃以上１８０℃以下が好ましく、特に好ましくは７０℃以上１３０℃以下である。熱処理時間は０．００５時間以上１０時間以下が好ましく、特に好ましくは１時間以上３時間以下である。
【００５８】
そして、該ケーブル用被覆体とコア材を接合することによりケーブルとなり、その際の接合方法としては、ケーブル用被覆体とコア材を接合することが可能である限りにおいて如何なる制限を受けることはなく、例えばケーブル用被覆体を製造すると同時にコア材と接合しケーブルとする方法；ケーブル用被覆体を製造した後にコア材と接合しケーブルとする方法等が挙げられ、その中でもケーブルの生産性に優れることから、ケーブル用被覆体を製造すると同時にコア材と接合しケーブルとする方法が好ましく、その中でも特にケーブル被覆体とコア材を接合する際にクロスヘッドダイを用いた溶融押出し成形法が好ましい。
【００５９】
クロスヘッドを用いた溶融押出し成形法によりケーブルとする際には、ケーブル用被覆体を製造する際と同様の条件下で行うことが可能であり、例えば成形温度は１５０℃以上３５０℃以下であることが好ましく、特に２００℃以上３００℃以下であることが好ましい。
【００６０】
本発明の難燃性芳香族アミドブロック共重合体樹脂組成物によりなるケーブル用被覆体は、例えば絶縁電線、電子機器配線用電線、自動車用電線、機器用電線、フレキシブル電線、テープ電線、電源コード、屋内配線用絶縁電線、電力用電線、制御用電線、通信用電線、計装用電線、信号用電線、移動用電線、船用電線、車両用電線、航空機用電線、ヒーティング電線、消防用耐火・耐熱電線、原子力発電所用電線等の被覆体とし用いることができる。
【００６１】
本発明の難燃性芳香族アミドブロック共重合体樹脂組成物よりなるシート・フィルムは、長さ、幅、厚さに特に制限はなく、平面状成形物であり、テープ類、リボン類も含む。シート、フィルムは高分子学会編集の高分子辞典（朝倉書店、１９７１年）によると２００μｍ未満をフィルム、２００μｍ以上をシートとしてシートとフィルムに区別されるが、本発明では両者をあわせてシート・フィルムとみなす。シート・フィルムの厚みは０．５μｍ〜１０ｍｍが好ましく、特に好ましくは１０μｍ〜５ｍｍである。
【００６２】
本発明の難燃性芳香族アミドブロック共重合体樹脂組成物よりなるシート・フィルムの製造方法は、特に制限はなく、公知の方法により製造することができ、例えば溶融成形法、溶液流延法等を用いることができる。
【００６３】
溶融成形法としては、例えばＴダイを用いた方法やインフレーション法等の溶融押出し法；カレンダー法；熱プレス法；射出成形法等が挙げられ、中でも得られるシート・フィルムの厚さムラが小さくできるＴダイを用いた溶融押出し法が好ましい。溶融成形法の条件は、成形方法に応じて適宜選択され、例えばＴダイを用いる溶融押出し法では樹脂温度が結晶融点以上分解温度以下の範囲で成形することが好ましく、結晶融点よりも１０〜５０℃高い温度範囲で成形することが特に好ましい。
【００６４】
溶融成形法により成形する際の温度は、１５０℃以上３５０℃以下が好ましく、特に２００℃以上３００℃以下が好ましい。
【００６５】
また溶液流延法としては、例えば各成分を溶媒に溶解または分散させた液状物を適当なキャリアー（支持体）上に流延し、次いで溶剤を乾燥除去することで行うことができる。キャリアーとしては特に制限は無く、一般的な溶液流延法で用いられるものが使用され、例えばガラス板、金属ドラム、スチールベルト、フッ素樹脂ベルト、金属箔等の平板；ベルトまたはロール等を挙げることができる。また、該溶剤としては、例えば、ジメチルホルムアミド、Ｎ，Ｎ−ジメチルアセトアミド等のアミド類；塩化メチレン、クロロホルム、テトラクロロエタン、四塩化炭素、二塩化エチレン、ヘキサフルオロイソプロパノール等のハロゲン化溶剤；ジメチルスルホキシド；ビニルピロリドン；Ｎ−メチル−２−ピロリドン等を用いることができる。これらの溶剤はそれぞれ単独、または２種以上を組み合わせて用いることができる。
【００６６】
溶液流延法で成形する際の溶液の濃度は０．１〜６０重量％が好ましく、特に好ましくは５〜５５重量％、さらに好ましくは１０〜５０重量％の範囲である。
【００６７】
本発明の難燃性芳香族アミドブロック共重合体樹脂組成物よりなるシート・フィルムは、単独またはいくつかの他の重合体からなるシート・フィルム、面上の支持体、多孔質のフィルムや不織布、紙状物、織編物等を積層しても良く、積層方法としては特に制限は無く、例えば押出しラミネート法、ドライラミネート法、ホットメルトラミネート法、無溶剤ラミネート法、ドライラミネート法、共押出しラミネート法等が挙げられる。また、シート・フィルムは未延伸で用いることができ、所望により一軸または二軸方向に延伸したシート・フィルムとして用いることができる。またかかる延伸加工後コロナ放電処理等の表面処理を行うこともできる。
【００６８】
本発明の難燃性芳香族アミドブロック共重合体樹脂組成物よりなるシート・フィルムは必要に応じて弾性回復性や熱収縮特性を向上させるため熱処理することができる。熱処理はシート・フィルムが融着しない温度範囲であれば特に制限はなく、１００℃以上１８０℃以下が好ましく、特に好ましくは１００℃以上１３０℃以下である。熱処理時間は０．００５時間以上１０時間以下が好ましく、特に好ましくは１時間以上３時間以下である。
【００６９】
また、本発明の難燃性芳香族アミドブロック共重合体樹脂組成物よりなるシート・フィルムは、例えばフリードローイング；リッジフォーミング；プラグアンドリング成形；スリップ成形；圧空成形；マッチドモールド成形；直接法、ドレイプ成形法、エア・スリップ法、スナップバック法、プラグ・アシスト法、エア・クッション法等の真空成形；ヒートシール等の二次加工を行うことができる。
【００７０】
本発明の難燃性芳香族アミドブロック共重合体樹脂組成物よりなるシート・フィルムは、例えば救急絆創こう、サージカルテープ、リハビリテープ等の医療補助用テープの基材；消炎、鎮痛、血行促進等の疾患治療用テープの基材；手術用手袋；紙おむつ、ナプキン等の衛生用品固定用テープの基材；スポーツ衣料用途；コンベヤベルト、樹脂コンベヤベルト、急傾斜コンベヤ、円筒コンベヤベルト等の搬送用コンベヤベルト類；Ｖベルト、歯付きベルト等の動力伝達ベルト類；自動車用、鉄道用、産業機械用、建築土木用等の防振ゴム；防舷材、金属をはじめとする各種素材のライニング；化粧板、静電防止シート、ルーフィング用シート等のシート；携帯電話、電化製品、リモコン等のパッキン；シーリング材、防水材、オイルシール、メカニカルシール、成形パッキン、グランドパッキン等の運動用シール；Ｏリング、ガスケット等の固定用シール；シリンジ用ガスケット；マスク；サック；手袋；コンドーム；水枕；哺乳器用乳首；キャップ容器；レインウェア；エアバック；ダイヤフラム；ラバーダム；ガスのう膜；オイルフェンス；フレキシブルコンテナ；ゴルフボール、サッカーボール等のボール類；スポーツ床；フェンス用緩衝ゴム；チェーン；舗装用ブロック；自動車用ブーツ；ウェザーストリップ；建築用ガスケット；免震ゴム；手すり；滑り止め；エアータイト；スペーサー；合わせガラス；止水板；伸縮可とう継ぎ手；糸ゴム；ゴムひも；ハンドレール；グロメット；インシュレーター；ストッパー；ワイパーブレード；ジョイント；制振ゴム；ゴムスイッチ；玩具；靴；足ゴム；ゴルフクラブ、テニスラケット、スキーポール等のグリップ部分；シーラント；電気部品；電子部品；半導電フィルム、帯電防止フィルム、医薬フィルム等のフィルム；タイヤ；精密機器、精密加工機類の振動吸収材；スポーツ用品；日用雑貨；座席シート等に使用できる。
【００７１】
本発明の難燃性芳香族アミドブロック共重合体樹脂組成物よりなる中空成形体は、中空状に成形したものであり、形状、長さ、外径、内径に特に制限はない。
【００７２】
本発明の難燃性芳香族アミドブロック共重合体樹脂組成物よりなる中空成形体の製造方法は、特に制限はなく、公知の方法により製造することができ、例えば単軸押出し機、二軸押出し機又は特殊ミキシング型押出し機等の押出し機を用いた溶融押出し法；熱プレス法；射出成形法；ブロー成形法等により製造する方法が挙げられる。ここで成形条件は成形方法に応じて適宜選択され、樹脂温度が結晶融点以上分解温度以下の範囲で成形することが好ましく、特に結晶融点よりも１０〜５０℃高い温度範囲で成形することが好ましい。例えば溶融押出し法の場合には、１５０℃以上３５０℃以下が好ましく、特に好ましくは２００℃以上３００℃以下である。
【００７３】
また、中空成形体に寸法精度が要求される場合にはマンドレルを使用しても良い。
【００７４】
本発明の難燃性芳香族アミドブロック共重合体樹脂組成物よりなる中空成形体は、強度を向上させるために、例えばポリエステル繊維、芳香族アミド繊維、ビニロン繊維、レーヨン繊維、ナイロン繊維等により補強を行うことができる。また硬鋼線による補強を行うこともできる。
【００７５】
本発明の難燃性芳香族アミドブロック共重合体樹脂組成物よりなる中空成形体は、例えば空圧チューブ、油圧チューブ、熱収縮チューブ等のチューブ類；空圧ホース、油圧ホース、熱収縮ホース、酸素ホース、蒸気用ホース、送吸油ホース、ガス用ホース、編み上げホース、布巻きホース、高圧ホース、サクションホース、ダクトホース、スプレーホース、送排水用ホース、耐圧補強ホース、静電気防止ホース等のホース類；印刷用ロール、製紙用ロール、紡績用ロール、製鉄用ロール、染色化繊用ロール等の工業用ロール；事務機器用ロール；帯電ロール、転写ロール、給紙ロール、定着ロール等のＯＡ機器用ロール；自動化機器用ロール等の各種機器用ロール；もみすり機等の農業機械用ロール；ラック＆ピニオンブーツ、等速ジョイントブーツ、ステアリングブーツ、ダストブーツ、サスペンションブーツ等のブーツ類；エアーダクト等に使用できる。
【００７６】
本発明の難燃性芳香族アミドブロック共重合体樹脂組成物よりなる糸は、紡糸したものであれば如何なるものでもよく、太さ、形状に特に制限はない。
【００７７】
本発明の難燃性芳香族アミドブロック共重合体樹脂組成物よりなる糸の製造方法は、特に制限はなく、公知の方法により製造することができる。例えば、難燃性芳香族アミドブロック共重合体樹脂組成物を溶融させ紡糸ノズルから押出して巻き取る溶融紡糸法；ジメチルホルムアミド、Ｎ，Ｎ−ジメチルアセトアミド、ジメチルスルホキシド、ビニルピロリドン等の溶剤に難燃性芳香族アミドブロック共重合体樹脂組成物を溶解させた原液を紡糸ノズルから押出して巻き取る湿式紡糸法、乾式紡糸法等が挙げられる。
【００７８】
溶融紡糸法により製造する際の温度は、１５０℃以上３５０℃以下が好ましく、特に好ましくは２００℃以上３００℃以下である。
【００７９】
湿式紡糸法、乾式紡糸法により製造する際の溶液の濃度は、２５重量％以上８０重量％以下の範囲が好ましく、特に３０重量％以上６０重量％以下の範囲が好ましい。
【００８０】
本発明の難燃性芳香族アミドブロック共重合体樹脂組成物よりなる糸は必要に応じて弾性回復性や熱収縮特性を向上させるため熱処理することができる。熱処理は糸が融着しない温度範囲であれば特に制限はなく、１００℃以上１８０℃以下が好ましく、特に好ましくは１００℃以上１３０℃以下である。熱処理時間は０．００５時間以上１０時間以下が好ましく、特に好ましくは１時間以上３時間以下である。
【００８１】
また、本発明の難燃性芳香族アミドブロック共重合体樹脂組成物よりなる糸はストレッチ感の温度依存性が小さく、０℃の弾性率（Ｅ０）と１００℃の弾性率（Ｅ１００）の比（Ｅ０／Ｅ１００）が１以上５以下であることが好ましく、特に１以上２以下であることが好ましい。
【００８２】
本発明の難燃性芳香族アミドブロック共重合体樹脂組成物よりなる糸はそのまま裸糸として使用されたり、他繊維で被覆して被覆糸として使用される。他繊維としては、例えばポリアミド繊維、ウール、ポリエステル繊維、綿、アクリル繊維等公知の繊維を挙げることができる。
【００８３】
本発明の難燃性芳香族アミドブロック共重合体樹脂組成物よりなる糸は、例えば水着、スキーウェアー、サイクリングウェアー、レオタード、ランジェリー、ファンデーション、肌着等の衣料；パンティストッキング、靴下、サポーター、帽子、手袋、パワーネット、包帯等の雑品；紙おむつ、ナプキン等の衛生用品固定用テープ；テニスラケットのガット；カーシート地糸、ロボットアーム用金属被覆糸、不織布等に使用できる。
【発明の効果】
【００８４】
本発明は、新規な難燃性、耐熱性、耐寒性、柔軟性に優れる難燃性芳香族アミドブロック共重合体樹脂組成物及びそれよりなる成形体を提供することができる。
【実施例】
【００８５】
以下、本発明を実施例によって詳細に説明するが、本発明はこれら実施例に限定されるものではない。
【００８６】
評価・分析に用いた機器及び方法を以下に示す。
【００８７】
〜難燃性芳香族アミドブロック共重合体樹脂組成物を構成する芳香族アミドブロック共重合体の数平均分子量の測定〜
カラム（東ソー（株）製、商品名ＴＳＫ−ＧＥＬ  ＧＭＨＨＲ−Ｈ）を装着したＧＰＣ装置（東ソー（株）製、商品名ＨＬＣ−８０２０）により、カラム温度４０℃、流量０．４ｍｌ／分の条件下で、溶離液に２０ｍｍｏｌ／ｌの塩化リチウム−Ｎ−メチル−２−ピロリドン溶液を用いて測定し、標準ポリスチレン換算で算出した。
【００８８】
〜難燃性芳香族アミドブロック共重合体樹脂組成物を構成するポリ（ε−カプロラクトン）重合単位の数平均分子量の測定〜
ポリ（ε−カプロラクトン）重合単位の数平均分子量は、核磁気共鳴測定装置（日本電子製、商品名ＪＮＭ−ＧＳＸ２７０型）を用い、重水素化ジメチルスルホキシド中、室温の条件で１Ｈ−ＮＭＲを測定し、芳香族基とラクトン単位のメチレン基のピーク強度比より、ε−カブロラクトンの平均重合単位（重合度）を求め、その重合度にε−カブロラクトンの分子量を掛けることにより算出した。
【００８９】
〜難燃性芳香族アミドブロック共重合体樹脂組成物を構成する芳香族アミドブロック共重合体の融点測定〜
示差走査熱量計（セイコー電子工業製、商品名ＤＳＣ２００）を用い、昇温速度１０℃／分、−１００〜３００℃の範囲で測定した。
【００９０】
〜難燃性芳香族アミドブロック共重合体樹脂組成物を構成する芳香族アミドブロック共重合体のタイプＡデュロメータ硬さ〜
芳香族アミドブロック共重合体を圧縮成形した厚さ２ｍｍのシートを用いて、タイプＡデュロメータ硬さ（ＪＩＳ  Ｋ６２５３：１９９７年）を測定した。
【００９１】
〜耐熱性〜
難燃性芳香族アミドブロック共重合体樹脂組成物よりなるシート・フィルム、中空成形体、糸及びケーブル用被覆体で被覆されたケーブルを、所定の温度に設定したギアオーブン中に１時間放置し外観を目視観察した。
【００９２】
〜酸素指数〜
難燃性芳香族アミドブロック共重合体樹脂組成物の酸素指数はＪＩＳ  Ｋ７２０１−２（１９９９年）に準拠して測定した。
【００９３】
合成例１（ジヒドロキシ芳香族アミド化合物の合成）
窒素導入管、温度計および攪拌翼を備えた１０Ｌの４つ口フラスコに、窒素雰囲気下でｐ−アミノフェノール７６３ｇ（７．０モル）及びＮ−メチル−２−ピロリドン（以下、ＮＭＰと記す。）２．１Ｌ、トルエン１．４Ｌを加え５０℃に昇温し溶解させた。別途、窒素導入管を備えた３Ｌ滴下ロートに、テレフタル酸ジクロライド７１０ｇ（３．５モル）、ＮＭＰ０．３Ｌ、トルエン１．４Ｌを加え、撹拌し均一溶液とし、この溶液を先の溶液中に８０℃を保ちながら３０分かけて滴下した。さらに８０℃で２時間反応を行った。
【００９４】
得られたスラリーの固形分を吸引濾過により回収し、メタノール７Ｌで２回攪拌洗浄し、Ｎ，Ｎ’−ビス（４−ヒドロキシフェニル）テレフタルアミドを得た。
【００９５】
続いて、窒素導入管、温度計および攪拌翼を備えた１０Ｌの４つ口フラスコに、窒素雰囲気下でＮ，Ｎ’−ビス（４−ヒドロキシフェニル）テレフタルアミド１０４５ｇ（３．０モル）、炭酸エチレン５５５ｇ（６．３モル）、触媒としてカリウムｔ−ブトキシド１．５１ｇ（１３．５ミリモル）、ＮＭＰ６．０Ｌを加え、１８０℃に昇温して完全に溶解させ、さらに１８０℃で２時間攪拌した。室温まで冷却後、得られたスラリーをメタノール２３Ｌに注ぎ、析出した固形分を吸引濾過により回収した。メタノール７．５Ｌで２回攪拌洗浄した後、得られた固体をＮＭＰにより再結晶し、Ｎ，Ｎ’−ビス（４−（２−ヒドロキシエトキシ）フェニル）−１，４−ベンゼンジカルボキサミド１０２８ｇ（収率７９％）を得た。その構造式を下記に示す。この化合物を（ａ）と記す。
【００９６】
【化２】
2006070087.tif 000003
合成例２（ジヒドロキシ芳香族アミド化合物の合成）
窒素導入管、温度計および攪拌翼を備えた１０Ｌの４つ口フラスコに、４−アミノ−Ｎ−（２−ヒドロキシエチル）ベンズアミド１６００ｇ（８．９モル）、ＮＭＰ４．０Ｌを加え均一溶液を得た。別途に、窒素導入管を備えた３Ｌ滴下ロートに、イソフタル酸ジクロライド９０１ｇ（４．４モル）、ＮＭＰ２．０Ｌを加え、撹拌し均一溶液とし、この溶液を先の溶液中に１時間かけて滴下した。さらに５０℃で２時間反応させた後、得られたスラリーをアセトン２５Ｌに投入し、吸引ろ過により白色固体を回収した。得られた固体をＮＭＰにより再結晶を行い、Ｎ，Ｎ’−ビス（４−（２−ヒドロキシエチルカルバモイル）フェニル）イソフタルアミド３７４５ｇ（収率８６％）を得た。その構造式を下記に示す。この化合物を（ｂ）と示す。
【００９７】
【化３】
2006070087.tif 000004
合成例３（芳香族アミドブロック共重合体の合成）
窒素導入管を備えた１５Ｌのオートクレーブに、窒素雰囲気下で化合物（ａ）８９６ｇ（２．１モル）、ε−カプロラクトン２３４２ｇ（２０．５モル）、ＮＭＰ５３８０ｇを仕込み、１８０℃に昇温した後、テトラブチルチタネート１．４ｇ（４．１ミリモル）を加え、１８０℃で２時間開環重合を行った。引き続いて、テレフタロイルビス（ε−カプロラクタム）７３１ｇ（２．１モル）を添加し、１８０℃で５時間反応させた。その後、内温を２５０℃まで昇温しながら、ＮＭＰ及び副生成物のε−カプロラクタムを減圧下で２時間かけて留去した。更に、同温で１時間反応させた。続いて、系内を加圧にした後、オートクレーブ下部から溶融状態のポリマーをストランドとして抜き出し、カッティングして芳香族アミドブロック共重合体のペレット３１００ｇを得た。
【００９８】
得られた芳香族アミドブロック共重合体は、数平均分子量７８０００、融点２２５℃、タイプＡデュロメータ硬さ９５であった。また、ポリ（ε−カプロラクトン）重合単位の数平均分子量は５２４であった。
【００９９】
合成例４（芳香族アミドブロック共重合体の合成）
窒素導入管を備えた１５Ｌのオートクレーブに、窒素雰囲気下で化合物（ａ）１３０９ｇ（３．０モル）、ε−カプロラクトン１７１０ｇ（１５．０モル）、ＮＭＰ５３８０ｇを仕込み、１８０℃に昇温した後、テトラブチルチタネート１．４ｇ（４．１ミリモル）を加え、１８０℃で２時間開環重合を行った。引き続いて、テレフタロイルビス（ε−カプロラクタム）１０６８ｇ（３．０モル）を添加し、１８０℃で５時間反応させた。その後、内温を２６０℃まで昇温しながら、ＮＭＰ及び副生成物のε−カプロラクタムを減圧下で２時間かけて留去した。更に、同温で１時間反応させた。続いて、系内を加圧にした後、オートクレーブ下部から溶融状態のポリマーをストランドとして抜き出し、カッティングして芳香族アミドブロック共重合体のペレット３０００ｇを得た。
【０１００】
得られた芳香族アミドブロック共重合体は、数平均分子量７２０００、融点２３０℃、タイプＡデュロメータ硬さ９８であった。また、ポリ（ε−カプロラクトン）重合単位の数平均分子量は２６５であった。
【０１０１】
合成例５（芳香族アミドブロック共重合体の合成）
窒素導入管を備えた１５Ｌのオートクレーブに、窒素雰囲気下で化合物（ａ）９３４ｇ（２．１モル）、ε−カプロラクトン２４４２ｇ（２１．４モル）、ＮＭＰ５６１１ｇを仕込み、１８０℃に昇温した後、テトラブチルチタネート１．５ｇ（４．３ミリモル）を加え、１８０℃で２時間開環重合を行った。その後、リン酸１．７ｇ（１７．１ミリモル）を添加して１８０℃で３０分攪拌した。引き続いて、ヘキサメチレンジイソシアネート３６０ｇ（２．１モル）を３０分かけて滴下し、１８０℃で４時間反応させた。その後、内温を２５０℃まで昇温しながら、ＮＭＰを減圧下で２時間かけて留去した。更に、同温で１時間反応させた。続いて、系内を加圧にした後、オートクレーブ下部から溶融状態のポリマーをストランドとして抜き出し、カッティングして芳香族アミドブロック共重合体のペレット３３００ｇを得た。
【０１０２】
得られた芳香族アミドブロック共重合体は、数平均分子量８４０００、融点２２６℃、タイプＡデュロメータ硬さ９５であった。また、ポリ（ε−カプロラクトン）重合単位の数平均分子量は５３６であった。
【０１０３】
合成例６（芳香族アミドブロック共重合体の合成）
窒素導入管を備えた１５Ｌのオートクレーブに、窒素雰囲気下で化合物（ｂ）９７９ｇ（２．０モル）、ε−カプロラクトン３９９１ｇ（３５．０モル）、ＮＭＰ３６６８ｇを仕込み、１８０℃に昇温した後、テトラブチルチタネート２．４ｇ（７．０ミリモル）を加え、１８０℃で８時間開環重合を行った。引き続いて、テレフタロイルビス（ε−カプロラクタム）７１１ｇ（２．０モル）を添加し、１８０℃で５時間反応させた。その後、内温を２３０℃まで昇温しながら、ＮＭＰ及び副生成物のε−カプロラクタムを減圧下で２時間かけて留去した。更に、同温で１時間反応させた。続いて、系内を加圧にした後、オートクレーブ下部から溶融状態のポリマーをストランドとして抜き出し、カッティングして芳香族アミドブロック共重合体のペレット４７００ｇを得た。
【０１０４】
得られた芳香族アミドブロック共重合体は、数平均分子量７５０００、融点１８８℃、タイプＡデュロメータ硬さ８０であった。また、ポリ（ε−カプロラクトン）重合単位の数平均分子量は８０４であった。
【０１０５】
合成例７（芳香族アミドブロック共重合体の合成）
窒素導入管、温度計、攪拌翼を備えた３Ｌの４ツ口フラスコに、窒素雰囲気下で化合物（ａ）８７．３ｇ（０．２モル）、ε−カプロラクトン４５６．６ｇ（４モル）、ＮＭＰ５００ｍＬを仕込み、１８０℃に昇温した後、テトラブチルチタネート０．１４ｇ（０．４ミリモル）を加え、１８０℃で１時間開環重合を行った。室温まで冷却し、ピリジン３２ｇ（０．４モル）とアジピン酸ジクロライド３６．６ｇ（０．２モル）をＮＭＰ１０６０ｍＬに溶解した溶液を加え、さらに室温で１５時間反応させた。反応終了後の溶液に、ＮＭＰ１０００ｍＬを加えて希釈溶解し、メタノール１５Ｌに投入した。得られた固形分をメタノール５Ｌで２回洗浄後、８０℃で減圧乾燥し芳香族アミドブロック共重合体を得た。
【０１０６】
得られた芳香族アミドブロック共重合体は、数平均分子量９６０００、融点１６０℃、タイプＡデュロメータ硬さ８５であった。また、ポリ（ε−カプロラクトン）重合単位の数平均分子量は１１０６であった。
【０１０７】
合成例８（芳香族アミドブロック共重合体の合成）
窒素導入管、温度計、攪拌翼を備えた３００ｍＬの４ツ口フラスコに、窒素雰囲気下、アジピン酸ジクロライド５．８ｍＬ（４０ミリモル）、ＮＭＰ２０ｍＬを加え均一溶液を得た。別途に、窒素導入管を備えた２００ｍＬ滴下ロートに、ポリ（オキシテトラメチレン）ポリオール［保土谷化学工業製、商品名ＰＴＧ−１０００ＳＮ；数平均分子量＝１０３８）］２０．７６ｇ（２０ミリモル）、ピリジン３．２ｍＬ（４０ミリモル）、ＮＭＰ８０ｍＬを加え、撹拌し均一溶液とし、この溶液を先の溶液中に１５分かけて滴下した。さらに室温で３時間反応させた後、ピリジン３．２ｍＬ（４０ミリモル）、化合物（ａ）８．７３ｇ（２０ミリモル）、ＮＭＰ３０ｍＬを加え、さらに１２０℃で２時間反応させた。室温まで冷却した後、得られた均一溶液をメタノール１．５Ｌに投入し、吸引ろ過により芳香族アミドブロック共重合体を得た。
【０１０８】
得られた芳香族アミドブロック共重合体は、数平均分子量１４８００、融点２７０℃、タイプＡデュロメータ硬さ９４であった。
【０１０９】
合成例９（芳香族アミドブロック共重合体の合成）
合成例８で用いたポリ（オキシテトラメチレン）ポリオールを、ポリ（ジメチルシロキサン）ポリオール［信越化学製、商品名Ｘ−２２−１６０ＡＳ；数平均分子量＝９５９］１９．１８ｇ（２０ミリモル）に変更した以外は同様の操作を行い、芳香族アミドブロック共重合体を得た。
【０１１０】
得られた芳香族アミドブロック共重合体は、数平均分子量２３７００、融点２５８℃、タイプＡデュロメータ硬さ９６であった。
【０１１１】
合成例１０（芳香族アミドブロック共重合体の合成）
合成例８で用いたポリ（オキシテトラメチレン）ポリオールを、ダイマー酸ポリエステルポリオール［ユニケマ製、商品名ＰＲＩＰＬＡＳＴ３１９２；数平均分子量＝１９３１］３８．６２ｇ（２０ミリモル）に変更した以外は同様の操作を行い、芳香族アミドブロック共重合体を得た。
【０１１２】
得られた芳香族アミドブロック共重合体は、数平均分子量１４０００、融点２２４℃、タイプＡデュロメータ硬さ８６であった。
【０１１３】
合成例１１（芳香族アミドブロック共重合体の合成）
窒素導入管、温度センサー、攪拌翼、留出管を備えた５００ｍＬの４ツ口フラスコに、化合物（ｂ）１８．６ｇ（３８ミリモル）、両末端カルボン酸水素添加ブタジエン（日本曹達（株）製：商品名ＮＩＳＳＯ−ＰＢ  ＣＩ−１０００，数平均分子量＝１４００）８１．４ｇ（３８ミリモル）、及びヒンダードフェノール系老化防止剤として１，３，５−トリメチル−２，４，６−トリス（３，５−ジ−ｔ−ブチル−４−ヒドロキシベンジル）ベンゼン（チバガイギ製：商品名イルガノックス１３３０）０．１０ｇを仕込んだ。１００℃で１時間、減圧乾燥を行った後、ＮＭＰ１０３．２ｇとチタニウム（ＩＶ）ブトキシド０．１６ｇを添加した。窒素気流下、２１０℃まで０．５時間かけて昇温し、５．５時間反応させた。その後、ＮＭＰを減圧留去しながら２５０℃まで昇温し、１ｍｍＨｇの減圧下で１時間溶融重縮合を行い、芳香族アミドブロック共重合体を９３．６ｇ得た。
【０１１４】
得られた芳香族アミドブロック共重合体、は数平均分子量２００００、融点は２１５℃、タイプＡデュロメータ硬さ５０であった。
【０１１５】
実施例１〜６
表１に示す合成例で得られた芳香族アミドブロック共重合体１００重量部に対し、表１に示す添加量の難燃剤を配合したものを２５０℃に設定した２０ｍｍ二軸押出成形機を用いて溶融混合し造粒した。得られたペレットを２５０℃に設定した圧縮成形機を用いて厚さ１ｍｍのシートに圧縮成形し、酸素指数を測定した。測定結果を表１に示す。いずれも酸素指数が高く、難燃性に優れるものであった。
【０１１６】
実施例７〜１０
表２に示す合成例で得られた芳香族アミドブロック共重合体１００重量部に対し、表２に示す添加量の難燃剤を配合したものを２５０℃に設定した３０ｃｃミキサーを用いて溶融混合した後に、２５０℃に設定した圧縮成形機を用いて厚さ１ｍｍのシートに圧縮成形し、酸素指数を測定した。測定結果を表２に示す。いずれも酸素指数が高く、難燃性に優れるものであった。
【０１１７】
実施例１１
実施例２で得られた難燃性芳香族アミドブロック共重合体樹脂組成物を２５０℃に設定した２０ｍｍ単軸押出成形機を用いてケーブル被覆体の製造を行う際に、同時にコア材である素線径０．２６ｍｍの銅線の７本撚り導線上に被覆厚０．５ｍｍで押出し被覆することにより、難燃性芳香族アミドブロック共重合体樹脂組成よりなる被覆体で被覆されたケーブルを得た。
【０１１８】
得られた難燃性芳香族アミドブロック共重合体樹脂組成よりなる被覆体で被覆されたケーブルの耐熱性を評価したところ、２００℃でも被覆体には融着は見られず、耐熱性に優れたものであった。
【０１１９】
実施例１２
実施例５で得られた難燃性芳香族アミドブロック共重合体樹脂組成物を２３０℃に設定した圧縮成形機を用いて厚さ２００μｍのフィルムに成形した。
【０１２０】
得られたフィルムの耐熱性を評価したところ、１５０℃でも融着は見られず、耐熱性の高いフィルムであった。
【０１２１】
実施例１３
実施例４で得られた厚さ１ｍｍのシートの耐熱性を評価したところ、１８０℃でも融着は見られず、耐熱性の高いシートであった。
【０１２２】
実施例１４
実施例１で得られた難燃性芳香族アミドブロック共重合体樹脂組成物を２５０℃に設定した２０ｍｍ単軸押出成形機を用いて、外径１０ｍｍ、内径８ｍｍの中空成形体を押出し成形した。
【０１２３】
得られた中空成形体の耐熱性を評価したところ、２００℃でも融着は見られず、耐熱性の高い中空成形体であった。
【０１２４】
実施例１５
実施例３で得られた難燃性芳香族アミドブロック共重合体樹脂組成物を２５０℃に設定したキャピラリー型粘度計に投入し、０．３６ｃｍ３／分で押出した。押出されたストランドを空冷しながら５０ｍ／分の速度で引き取り溶融紡糸を行った。得られた糸は９２デニールであった。
【０１２５】
得られた糸の耐熱性を評価したところ、２００℃でも融着は見られず、耐熱性の高い糸であった。
【０１２６】
比較例１〜９
表１，２に示す合成例で得られた芳香族アミドブロック共重合体を、難燃剤を添加せず、２５０℃に設定した圧縮成形機を用いて厚さ１ｍｍのシートに圧縮成形し、酸素指数を測定した。その結果を、表１，２に示す。いずれも酸素指数が低く、難燃性に劣るものであった。
【０１２７】
【表１】
2006070087.tif 000005
【０１２８】
【表２】
2006070087.tif 000006